(57)【要約】  本発明は、結晶性ポリアミド樹脂（Ａ）２５〜６０質量部、非結晶性ポリアミド樹脂（Ｂ）０〜１０質量部、熱可塑性エラストマー（Ｃ）０．１〜１０質量部、無機リン化合物の塩（Ｄ）０．１〜５質量部、難燃剤コンビネーション（Ｅ）５〜２０質量部、及び強化材（Ｆ）３０〜６５質量部の割合で含有し、（Ａ）〜（Ｆ）の合計が１００質量部であり、前記無機リン化合物の塩（Ｄ）は、ピペラジンと無機リン化合物との塩、及び／又はメラミンと無機リン化合物との塩であり、前記難燃剤コンビネーション（Ｅ）は、ホスフィン酸の金属塩（Ｅ１）と、亜リン酸成分とアルカリ土類金属、遷移金属、及びアルミニウムからなる群より選ばれる１種又は複数の金属成分を含む金属塩又は複塩（Ｅ２）からなる、難燃性ポリアミド樹脂組成物であり、高度な難燃性と優れた耐衝撃性を併せ持つ非ハロゲン系の難燃性ポリアミド樹脂組成物である。【特許請求の範囲】
【請求項１】
結晶性ポリアミド樹脂（Ａ）２５〜６０質量部、非結晶性ポリアミド樹脂（Ｂ）０〜１０質量部、熱可塑性エラストマー（Ｃ）０．１〜１０質量部、無機リン化合物の塩（Ｄ）０．１〜５質量部、難燃剤コンビネーション（Ｅ）５〜２０質量部、及び強化材（Ｆ）３０〜６５質量部の割合で含有し、（Ａ）〜（Ｆ）の合計が１００質量部であり、前記無機リン化合物の塩（Ｄ）は、ピペラジンと無機リン化合物との塩、及び／又はメラミンと無機リン化合物との塩であり、前記難燃剤コンビネーション（Ｅ）は、ホスフィン酸の金属塩（Ｅ１）と、亜リン酸成分とアルカリ土類金属、遷移金属、及びアルミニウムからなる群より選ばれる１種又は複数の金属成分を含む金属塩又は複塩（Ｅ２）からなる、難燃性ポリアミド樹脂組成物。
【請求項２】
前記結晶性ポリアミド樹脂（Ａ）が、ポリアミド６、及びポリアミド６６のうちの少なくとも１種である請求項１に記載の難燃性ポリアミド樹脂組成物。
【請求項３】
前記非結晶性ポリアミド樹脂（Ｂ）が、ヘキサメチレンテレフタルアミド／ヘキサメチレンイソフタルアミド共重合体である請求項１または２に記載の難燃性ポリアミド樹脂組成物。
【請求項４】
前記熱可塑性エラストマー（Ｃ）が、スチレン系熱可塑性エラストマーである請求項１〜３のいずれかに記載の難燃性ポリアミド樹脂組成物。
【請求項５】
前記熱可塑性エラストマー（Ｃ）が、ポリアミド樹脂と反応する官能基を有する熱可塑性エラストマーである請求項１〜４のいずれかに記載の難燃性ポリアミド樹脂組成物。
【発明の詳細な説明】
【技術分野】
【０００１】
本発明は非ハロゲン系の難燃性ポリアミド樹脂組成物に関する。詳しくは、高い難燃性と良好な外観特性を持ち、かつ耐衝撃性に優れた成形品を得ることができる非ハロゲン系の難燃性ポリアミド樹脂組成物に関するものである。
【背景技術】
【０００２】
従来からポリアミド樹脂の難燃化は、塩素や臭素系のハロゲン系難燃剤を使用しているが、燃焼時に有毒ガスであるハロゲン系ガスを発生し、また加工時に混練機や成形機等の加工機械を腐食するという問題を有している。【０００３】
一方、ポリアミド樹脂に対する非ハロゲン系難燃剤として、トリアジン系化合物、例えばメラミンやメラミンシアヌレート等が使用された（特許文献１、２）が、これらのトリアジン系化合物は難燃効果が低く、ポリアミド樹脂に高度の難燃性を付与するには大量のトリアジン化合物を添加する必要がある。加えて、これらのトリアジン系化合物を用いた難燃化は、ドリップを抑えることが難しい難燃剤である。またトリアジン系化合物を配合した難燃性ポリアミド樹脂組成物からなる成形品は長時間経過すると、メラミン等の難燃剤が成形品の表面にブリードし、成形品表面が白くなるという問題点があった。さらに、ポリアミド樹脂が本来有する強靭性を損なってしまうという欠点がある。【０００４】
非ハロゲン系難燃剤として、赤リンはポリアミド樹脂の難燃剤として有効であり、トリアジン系化合物等の非ハロゲン系難燃剤より少量の配合でポリアミド樹脂を難燃化できる（特許文献３）。しかしながら、赤リンはポリアミド樹脂組成物との混練加工時に摩擦による発火事故を起こすことがある。また、赤リンはその特性から微粒子に粉砕することが困難であり、比較的大きな粒径分布があり、そのため物性が大きく低下し、ポリアミド樹脂が本来有する強靭性を損なってしまうという欠点がある。
また、赤リンを使用した場合、顔料を添加しない場合の成形品の色が赤褐色となり、着色が難しいという欠点がある。【０００５】
近年、リンを含む複合系難燃剤がポリアミド樹脂等の難燃化に極めて有効であると言われている（特許文献４、５、６）。例えば、ホスフィン酸塩と亜燐酸金属塩を組み合わせた複合系難燃剤である。これらの複合系難燃剤は、ポリアミド樹脂に対する配合量が比較的少なくて、高度の難燃効果が得られる。また、難燃剤の配合量が比較的少ないため、物性は良好と言われている。しかしながら、これらの複合系難燃剤による難燃性ポリアミド樹脂組成物は、非難燃のポリアミド樹脂組成物と比較した場合、耐衝撃性が損なわれる欠点があるため、さらなる改良が求められている。
【先行技術文献】
【特許文献】
【０００６】
【特許文献１】特公昭５４−２６６６号公報
【特許文献２】特公昭５８−３５５４１号公報
【特許文献３】特開昭６３−２４３１５８号公報
【特許文献４】特開２０００−２１９７７２号公報
【特許文献５】特開２００１−７２９７８号公報
【特許文献６】特許第３０４４２０９号公報
【発明の概要】
【発明が解決しようとする課題】
【０００７】
本発明は、高い難燃性と良好な外観特性を持ち、かつ耐衝撃性に優れた成形品を得ることができる非ハロゲン系の難燃性ポリアミド樹脂組成物を提供できるものである。
【課題を解決するための手段】
【０００８】
本発明者等は、上記課題を解決する為に鋭意研究をした結果、ポリアミド樹脂に難燃剤コンビネーション（ホスフィン酸の金属塩と、亜リン酸成分と特定の金属成分を含む金属塩又は複塩からなる）と、ピペラジンと無機リン化合物との塩、及び／又はメラミンと無機リン化合物との塩とを併用し、さらに熱可塑性エラストマーを配合することにより、難燃性の向上と耐衝撃性の向上とを両立させることができること見出し、本発明を完成するに至った。【０００９】
すなわち本発明は、以下の通りである。
［１］  結晶性ポリアミド樹脂（Ａ）２５〜６０質量部、非結晶性ポリアミド樹脂（Ｂ）０〜１０質量部、熱可塑性エラストマー（Ｃ）０．１〜１０質量部、無機リン化合物の塩（Ｄ）０．１〜５質量部、難燃剤コンビネーション（Ｅ）５〜２０質量部、及び強化材（Ｆ）３０〜６５質量部の割合で含有し、（Ａ）〜（Ｆ）の合計が１００質量部であり、前記無機リン化合物の塩（Ｄ）は、ピペラジンと無機リン化合物との塩、及び／又はメラミンと無機リン化合物との塩であり、前記難燃剤コンビネーション（Ｅ）は、ホスフィン酸の金属塩（Ｅ１）と、亜リン酸成分とアルカリ土類金属、遷移金属、及びアルミニウムからなる群より選ばれる１種又は複数の金属成分を含む金属塩又は複塩（Ｅ２）からなる、難燃性ポリアミド樹脂組成物。
［２］  前記結晶性ポリアミド樹脂（Ａ）が、ポリアミド６、及びポリアミド６６のうちの少なくとも１種である［１］に記載の難燃性ポリアミド樹脂組成物。
［３］  前記非結晶性ポリアミド樹脂（Ｂ）が、ヘキサメチレンテレフタルアミド／ヘキサメチレンイソフタルアミド共重合体である［１］または［２］に記載の難燃性ポリアミド樹脂組成物。
［４］  前記熱可塑性エラストマー（Ｃ）が、スチレン系熱可塑性エラストマーである［１］〜［３］のいずれかに記載の難燃性ポリアミド樹脂組成物。
［５］  前記熱可塑性エラストマー（Ｃ）が、ポリアミド樹脂と反応する官能基を有する熱可塑性エラストマーである［１］〜［４］のいずれかに記載の難燃性ポリアミド樹脂組成物。
【発明の効果】
【００１０】
本発明によれば、非ハロゲン系難燃剤の特定の組合せと熱可塑性エラストマーの併用により、耐衝撃性と高度の難燃性（１／３２インチ厚みのＵＬ９４の難燃規格において、Ｖ−０を達成）を併せ持つポリアミド樹脂組成物を製造することが可能となる。
【発明を実施するための形態】
【００１１】
以下に本発明を具体的に説明する。
本発明のポリアミド樹脂組成物中の各成分の含有量（配合量）は、特に但し書きをしない限り、結晶性ポリアミド樹脂（Ａ）、非結晶性ポリアミド樹脂（Ｂ）、熱可塑性エラストマー（Ｃ）、無機リン化合物の塩（Ｄ）、難燃剤コンビネーション（Ｅ）、及び強化材（Ｆ）の合計を１００質量部としたときの量で表している。
【００１２】
本発明のポリアミド樹脂組成物には、結晶性ポリアミド樹脂（Ａ）は必須成分であり、非結晶性ポリアミド樹脂（Ｂ）は任意成分である。
本発明における結晶性ポリアミド樹脂（Ａ）とは、分子中にアミド結合（−ＣＯＮＨ−）を有するポリアミド樹脂のうち、示差走査熱量計（ＤＳＣ）測定において結晶の融解による吸熱ピークを持つ結晶性のポリアミド樹脂である。ＪＩＳ  Ｋ  ７１２１：２０１２に準じて、昇温速度２０℃／分でＤＳＣ測定した場合に、明確な融点ピークを持つポリアミド樹脂である。具体的には、ポリアミド３、ポリアミド４、ポリアミド５、ポリアミド６、ポリアミド７、ポリアミド８、ポリアミド６６、ポリアミド４６、ポリアミド６Ｔ、ポリアミド６Ｉ、ポリアミドＭＸＤ６等の重合体、又はこれらを成分とする結晶性の共重合体、もしくはこれらのブレンド物等を例示することが出来るが、これらに限定されるものではない。本発明においては、ポリアミド６およびポリアミド６６が特に好ましい。
【００１３】
これらの結晶性ポリアミド樹脂（Ａ）の数平均分子量は、７０００〜３００００のものが好ましく用いられる。数平均分子量がこの範囲にあることで、ポリアミド樹脂としてのタフネスや流動性が満足できるものであり、本発明にとって好ましい。
【００１４】
結晶性ポリアミド樹脂（Ａ）の含有量は、２５〜６０質量部であり、好ましくは２５〜５０質量部であり、より好ましくは２７〜４５質量部である。結晶性ポリアミド樹脂（Ａ）の含有量が、この範囲にあることで、高い難燃性と良好な成形流動性と外観特性を持ち、かつ耐衝撃性に優れた成形品を得ることができるポリアミド樹脂組成物を得るという目的が達成できる。
【００１５】
本発明のポリアミド樹脂組成物から得られる成形品の外観を向上させるためには、非結晶性ポリアミド樹脂（Ｂ）を配合（含有）することが好ましい。
本発明における非結晶性ポリアミド樹脂（Ｂ）とは、ＪＩＳ  Ｋ  ７１２１：２０１２に準じて、昇温速度２０℃／分でＤＳＣ測定した場合に、明確な融点を示さないポリアミドや昇温時発熱ピークが観測されるポリアミドである。具体的には、４，４’−ジアミノ−３，３’−ジメチルジシクロヘキシルメタン（ＣＡ）、４，４’−ジアミノジシクロヘキシルメタン（ＰＡＣＭ）、メタキシリレンジアミン（ＭＸＤ）、トリメチルヘキサメチレンジアミン（ＴＭＤ）、イソフォロンジアミン（ＩＡ）、４，４’−ジアミノジシクロヘキシルプロパン（ＰＡＣＰ）、ヘキサメチレンジアミン等のジアミンと、テルフタル酸、イソフタル酸、アジピン酸、セバシン酸、ドデカンジカルボン酸等のジカルボン酸およびカプロラクタム、ラウリルラクタム等のラクタム類から重縮合して得られる重合体または共重合体もしくはブレンド物等を例示することが出来るが、これらに限定されるものではない。
【００１６】
これらの非結晶性ポリアミド樹脂（Ｂ）の中で、好ましいものは、ヘキサメチレンテレフタルアミド／ヘキサメチレンイソフタルアミド共重合体（ポリアミド６Ｔ／６Ｉ）、４，４’−ジアミノ−３，３’−ジメチルジシクロヘキシルメタン（ＣＡ）／イソフタル酸（Ｉ）／ラウリルラクタム（ＬＬ）共重合体（ポリアミドＩ／ＣＡ／ＬＬ）、及びテレフタル酸（Ｔ）／トリメチルヘキサメチレンジアミン（ＴＭＤ）重合体（ポリアミドＴ／ＴＭＤ）である。特に好ましいものは、ヘキサメチレンテレフタルアミド／ヘキサメチレンイソフタルアミド共重合体である。
【００１７】
非結晶性ポリアミド樹脂（Ｂ）の相対粘度（９６％硫酸法）は、特に限定されるものではないが１．８〜３．５の範囲が好ましい。特に好ましいのは２．０〜２．８の範囲である。
非結晶性ポリアミド樹脂（Ｂ）の数平均分子量は、５０００〜３００００のものが好ましく用いられる。
【００１８】
非結晶性ポリアミド樹脂（Ｂ）の含有量は、０〜１０質量部であり、好ましくは０〜８質量部である。１０質量部を超えて含有しても、外観向上のさらなる効果は期待できないためである。非結晶性ポリアミド樹脂（Ｂ）を含有する場合は、１〜１０質量部が好ましく、１〜８質量部がより好ましく、１〜６質量部がさらに好ましい。
【００１９】
本発明における熱可塑性エラストマー（Ｃ）とは、スチレン系熱可塑性エラストマー、オレフィン系熱可塑性エラストマー、ポリアミド系熱可塑性エラストマー、ポリエステル系熱可塑性エラストマー、ポリウレタン系熱可塑性エラストマーなどである。
【００２０】
スチレン系熱可塑性エラストマーとしては、スチレン／ブタジエン／スチレンブロック共重合体（ＳＢＳ）とその水素添加物であるスチレン／エチレン・ブチレン／スチレンブロック共重合体（ＳＥＢＳ）、スチレン／ブタジエン共重合体（ＳＢＲ）とその水素添加物であるスチレン／エチレン／ブチレン共重合体（ＨＳＢＲ）、スチレン／イソプレン／スチレンブロック共重合体（ＳＩＳ）とその水素添加物であるスチレン／エチレン・プロピレン／スチレンブロック共重合体（ＳＥＰＳ）等を挙げることが出来るが、これらに限定されるものではない。
【００２１】
オレフィン系熱可塑性エラストマーとしては、エチレン／プロピレン／ジエンゴム（ＥＰＤＭ）、エチレン／プロピレンゴム（ＥＰＲ）、ブチルゴム（ＩＩＲ）等のゴム、及び動的架橋したオレフィン系熱可塑性エラストマー、並びに柔軟性のあるエチレン系の共重合体等を挙げることができるが、これらに限定されるものではない。
【００２２】
ポリアミド系熱可塑性エラストマーとしては、結晶性で溶融温度の高いポリアミドをハードセグメントとし、ガラス転移温度の低いポリエーテルやポリエステルをソフトセグメントとするポリエーテルアミドやポリエステルアミドである。
【００２３】
ポリエステル系熱可塑性エラストマーとしては、結晶性で溶融温度の高いポリエステルをハードセグメントとし、ガラス転移温度の低いポリエーテルやポリエステルをソフトセグメントとするポリエーテルポリエステルやポリエステルポリエステルのブロック共重合体である。
【００２４】
ポリウレタン系熱可塑性エラストマーとしては、結晶性で溶融温度の高いポリウレタンをハードセグメントとし、ガラス転移温度の低いポリエーテルやポリエステルをソフトセグメントとするポリエーテルポリウレタンやポリエステルポリウレタンである。
【００２５】
これらの熱可塑性エラストマーの中で、難燃性が低下しにくい点で、スチレン系熱可塑性エラストマーが好ましく、中でもＳＥＢＳが特に好ましい。
【００２６】
本発明における熱可塑性エラストマー（Ｃ）は、ポリアミド樹脂と反応する官能基を有する熱可塑性エラストマー（Ｃ）であることが、耐衝撃性がより向上する点で好ましい。ポリアミド樹脂と反応しうる官能基とは、ポリアミド樹脂の末端基であるアミノ基、カルボキシル基および主鎖のアミド基のいずれかと反応しうる基であり、具体的にはカルボン酸基、酸無水物基、エポキシ基、オキサゾリン基、アミノ基、イソシアネート基等が例示される。
【００２７】
これらの官能基の含有量は、熱可塑性エラストマーに対して０．０５〜８質量％であることが好ましく、より好ましくは０．１〜５質量％である。これらの官能基を有する熱可塑性エラストマーの製造法は、特に限定されないが、熱可塑性エラストマーを製造する工程で上記の官能基を持つ化合物を反応させる方法や、熱可塑性エラストマーのペレットと官能基を持つ化合物等を混合し、押出機等で混錬して反応させる方法等が挙げられる。
【００２８】
本発明における熱可塑性エラストマー（Ｃ）の含有量は、０．１〜１０質量部であり、好ましくは０．１〜５質量部であり、より好ましくは０．３〜４質量部である。含有量が１０質量部より多いと、ポリアミド樹脂組成物での難燃性が低下し、難燃剤コンビネーションの配合量を増加する必要があり好ましくない。また含有量が０．１質量部未満では、ポリアミド樹脂組成物の耐衝撃性が向上せず好ましくない。
【００２９】
本発明における熱可塑性エラストマー（Ｃ）は、予め難燃剤として下記のピペラジンと無機リン化合物との塩、及び／又はメラミンと無機リン化合物との塩である、無機リン化合物の塩（Ｄ）を含有させた難燃性熱可塑性エラストマーであってもよい。
【００３０】
本発明における一方の難燃剤は、ピペラジンと無機リン化合物との塩、及び／又はメラミンと無機リン化合物との塩である、無機リン化合物の塩（Ｄ）である。ピペラジンと無機リン化合物との塩は、リン酸ピペラジン、ピロリン酸ピペラジン及びポリリン酸ピペラジンから選択され、これらは単独で使用されても混合物で使用されてもよい。本発明で使用される好ましいピペラジンと無機リン化合物の塩としては、具体的にはオルトリン酸ピペラジン塩、ピロリン酸ピペラジン塩、ポリリン酸ピペラジン塩等が挙げられる。ただし、ポリリン酸ピペラジン塩の場合、リン酸はオルトリン酸、ピロリン酸、トリポリリン酸、その他のポリリン酸の混合物からなるポリリン酸とピペラジンから得られた塩でもよく、原料のポリリン酸の構成は特に限定されない。
【００３１】
上記ピペラジンと無機リン化合物の組成比は、難燃化効果が発現する範囲であれば特に限定されず、好ましくは、ピペラジンの窒素原子と無機リン化合物のリン原子のモル比が１：５〜５：１が好ましく、１：２〜２：１が特に好ましい。
【００３２】
上記ピペラジンと無機リン化合物の塩は、例えばピロリン酸ピペラジン塩の場合は、ピペラジンとピロリン酸を水中又はメタノール水溶液中で反応させて、水難溶性の沈殿として容易に得られる。
【００３３】
メラミンと無機リン化合物との塩は、リン酸メラミン、ピロリン酸メラミン、及びポリリン酸メラミンから選択され、これらは単独で使用されても混合物で使用されてもよい。本願発明で好ましく使用されるリン酸メラミン塩化合物の具体的な例とてしては、例えばオルトリン酸メラミン塩、ピロリン酸メラミン塩、ポリリン酸メラミン塩等が挙げられる。
【００３４】
上記メラミンと無機リン化合物の組成比は、難燃効果が発現する範囲であれば特に限定されず、好ましくは、メラミンの窒素原子と無機リン化合物のリン原子のモル比が１：５〜５：１が好ましく、１：３〜３：１が特に好ましい。
【００３５】
リン酸とメラミンの塩は、例えばピロリン酸メラミン塩の場合は、ピロリン酸ナトリウムとメラミンを任意の反応比率で塩酸を加えて反応させ、水酸化ナトリウムで中和させてピロリン酸メラミンが得られる。
【００３６】
無機リン化合物の塩（Ｄ）の含有量は、０．１〜５質量部、好ましくは０．１〜３質量部であり、より好ましくは０．２〜３質量部である。含有量が０．１質量部未満では、十分な難燃化効果が得られず、５質量部を超えて含有すると樹脂組成物を製造するときの押出中に発生するガスが多くなり、操業性が安定しない場合がある。
【００３７】
無機リン化合物の塩（Ｄ）の配合による効果の詳細は不明であるが、下記の難燃剤コンビネーション（Ｅ）によるポリアミド樹脂の強度低下を抑制するとともに、熱可塑性エラストマー（Ｃ）の燃焼性を抑制する効果が発現するものと考えられる。
【００３８】
本発明における他方の難燃剤である難燃剤コンビネーション（Ｅ）とは、ホスフィン酸の金属塩（Ｅ１）と、亜リン酸成分とアルカリ土類金属（Ｍｇ、Ｃａ、Ｓｒ、Ｂａ）、遷移金属（Ｔｉ、Ｍｎ、Ｆｅ、Ｎｉ、Ｃｕ、Ｚｒ、Ｚｎ、Ｍｏ、Ｐｂ、Ｗ、等）、アルミニウムからなる群より選ばれる１種又は複数の金属成分を含む金属塩又は複塩（Ｅ２）からなるものである。
【００３９】
ホスフィン酸の金属塩（Ｅ１）としては、本発明のポリアミド樹脂組成物により形成された成形体に難燃性を付与するために配合されるものであり、例えば、ホスフィン酸塩及び／またはジホスフィン酸塩及び／またはこれらのポリマーが挙げられる。具体的にはメチルエチルホスフィン酸のアルミニウム塩、カルシウム塩、亜鉛塩など、ジエチルホスフィン酸のアルミニウム塩、カルシウム塩、亜鉛塩など、メチルプロピルホスフィン酸のアルミニウム塩、カルシウム塩、亜鉛塩などが挙げられる。特に、安定性の観点からアルミニウム塩が好ましい。
【００４０】
“ホスフィン酸塩”という用語は、ホスフィン酸塩及びジホスフィン酸塩並びにこれらのポリマーを包括する。このホスフィン酸塩は、水性媒体中で製造されるものであり、そして本質的にモノマー性の化合物である。その反応条件に依存して、ポリマー性のホスフィン酸塩も或る環境下に形成し得る。
ホスフィン酸塩の一成分として好適なホスフィン酸は、例えば、ジメチルホスフィン酸、エチルメチルホスフィン酸、ジエチルホスフィン酸、メチル−ｎ−プロピレンホスフィン酸、メタン−１，２−ジ（メチルホスフィン酸）、ベンゼン−１，４−（ジメチルホスフィン酸）メチルフェニルホスフィン酸及びジフェニルホスフィン酸である。
【００４１】
本発明におけるホスフィン酸塩は、公知の方法で製造することができる。ホスフィン酸を、例えば水溶液中で、金属炭酸塩、金属水酸化物、又は金属酸化物と反応させて製造する。
【００４２】
亜リン酸成分とアルカリ土類金属、遷移金属、及びアルミニウムからなる群より選ばれる１種又は複数の金属成分を含む金属塩又は複塩（Ｅ２）は、上記（Ｅ−１）と組み合わせることにより、高度な難燃性を発現するために配合するものである。特に亜リン酸アルミニウム塩を主体とした金属塩が、安定性及び本発明の効果から好ましい。亜リン酸アルミニウムは発泡性であっても良い。ここに挙げた亜リン酸金属塩又は複塩は例示であり、これらに限定されるものではない。
【００４３】
本発明の難燃剤コンビネーション（Ｅ）における上記（Ｅ１）、（Ｅ２）の配合割合は、広い範囲で変えることができるが、難燃剤コンビネーション全体に対して、上記（Ｅ１）成分の配合割合は５０〜９０質量％で、上記（Ｅ２）成分の配合割合は１０〜５０質量％が好ましいが、より好ましくは、（Ｅ１）が６０〜８５質量％、（Ｅ２）が１５〜４０質量％である。
【００４４】
本発明における難燃剤コンビネーション（Ｅ）の含有量は、難燃性ポリアミド樹脂組成物の組成や目標とする難燃特性によって大幅に異なるが、一般的に５〜２０質量部である。好ましくは１０〜２０質量部であり、より好ましくは１０〜１８質量部である。５質量部未満では、目標とする高度な難燃性が得られない。また２０質量部より多いと、物性が低下し問題となり、また経済的にも好ましくない。
【００４５】
本発明における強化材（Ｆ）は、ガラス繊維、炭素繊維、金属繊維、アラミド繊維、アスベスト、チタン酸カリウムウィスカ、ワラストナイト、ガラスフレーク、ガラスビーズ、タルク、マイカ、クレー、炭酸カルシウム、硫酸バリウム、酸化チタンおよび酸化アルミニウムなどが挙げられ、なかでもチョップドストランドタイプのガラス繊維が、好ましく用いられる。
【００４６】
強化材（Ｆ）の配合量（含有量）は、ポリアミド樹脂組成物全体に対して、３０〜６５質量部であり、好ましくは３０〜６０質量部、より好ましくは４０〜６０質量部である。
【００４７】
本発明の耐衝撃性に優れた難燃性ポリアミド系組成物には、上述した（Ａ）、（Ｂ）、（Ｃ）、（Ｄ）、（Ｅ）、及び（Ｆ）成分の他に、通常のポリアミド樹脂組成物に用いられる耐候性改良剤であるカーボンブラックや銅酸化物および／又はハロゲン化アルカリ金属、光又は熱安定剤としてフェノール系酸化防止剤やリン系酸化防止剤、離型剤、結晶核剤、滑材、帯電防止剤、顔料、染料、カップリング剤等を配合しても良い。本発明の難燃性ポリアミド系組成物は、上述した（Ａ）、（Ｂ）、（Ｃ）、（Ｄ）、（Ｅ）、及び（Ｆ）成分の合計で、９０質量％以上占めることが好ましく、９５質量％以上がより好ましい。
【００４８】
本発明の難燃性ポリアミド樹脂組成物を製造する方法としては、特に限定されるものではなく、混練装置として一般の単軸押出機や二軸押出機、加圧ニーダー等が使用できるが、本発明においては二軸押出機が特に好ましい。
一実施様態としては、前記（Ａ）、（Ｂ）、（Ｃ）、（Ｄ）、（Ｅ）、（Ｆ）成分および用途によっては酸化防止剤や離型剤および顔料等を混合し、二軸押出機に投入する。二軸押出機によって均一に混練することにより強靭性と難燃性に優れたポリアミド樹脂組成物を製造することが出来る。二軸押出機の混練温度は２２０〜３００℃で、混練時間は２〜１５分程度が好ましい。
【００４９】
本発明のポリアミド樹脂組成物は、高度の難燃性と高耐衝撃性を両立させた成形品を成形することができるため、電気・電子部品、自動車部品、建築部材など各種用途に幅広く利用することができる。具体的な用途としては、遮断器や開閉器の筐体、パソコンなどの電機、電子機器筐体や自動車の電装部品などに好適かつ有用である。
【実施例】
【００５０】
以下に実施例により本発明を更に詳細に説明するが、本発明はこれらの実施例により何ら制限されるものではない。
また以下に実施例、比較例において示した各特性、物性値は、下記の試験方法で測定した。【００５１】
（１）シャルピー衝撃強度；ＩＳＯ−１７９−１に準じて測定した。
（２）燃焼性；ＵＬ９４、垂直燃焼試験に準じて測定した。厚み１／３２インチの試験片を用いた。Ｖ−０が、最も難燃性が高いことを表す。【００５２】
（３）成形品の外観評価法；
射出成形機（東芝機械株式会社製、ＩＳ８０）で後記する成形条件で、板厚２ｍｍの平板プレート（縦横：１００×１００ｍｍ）を作製し、Ｇａｒｄｎｅｒ社製  ｍｉｃｒｏ−ＴＲＩ−ｇｒｏｓｓを用いて外観の光沢値を測定した。光沢値が高いほど、外観が優れていると言える。【００５３】
（４）ポリアミド樹脂の数平均分子量
各試料を２ｍｇ秤量し、４ｍｌのＨＦＩＰ／トリフルオロ酢酸ナトリウム１０ｍＭに溶解させた。０．２μｍのメンブレンフィルターでろ過し、得られた試料溶液のゲルパーミエーションクロマトグラフィー（ＧＰＣ）分析を次の条件で行った。
・装置：ＴＯＳＯＨ  ＨＬＣ−８２２０ＧＰＣ
・カラム：ＴＳＫｇｅｌ  ＳｕｐｅｒＨＭ−Ｈ×２、ＴＳＫｇｅｌ  ＳｕｐｅｒＨ２０００
・流速：０．２５ｍｌ／分、濃度：０．０５質量％、温度：４０℃、検出器：ＲＩ
・分子量換算は標準ポリメチルメタクリレート換算で計算した。
・分子量は、１０００以下のものは、オリゴマーとして除いて計算した。【００５４】
実施例、比較例で使用した原材料は以下のとおりである。
結晶性ポリアミド樹脂（Ａ）：
ポリアミド６６（Ｓｈｅｎｍａ社製、ＥＰＲ２４、数平均分子量１８２００、融点：２６５℃）
ポリアミド６（集盛社製、ＴＰ４２０８、数平均分子量１９４００、融点：２２５℃）
非結晶性ポリアミド樹脂（Ｂ）：
ポリアミド６Ｔ／６Ｉ（ＥＭＳ社製、グリボリーＧ２１、数平均分子量１５１００、相対粘度２．４、ガラス転移温度１２０℃）、
熱可塑性エラストマー（Ｃ）：
マレイン酸変性スチレン−エチレン−ブチレン−スチレンブロック共重合体（変性ＳＥＢＳ）（旭化成社製、タフテック  Ｍ−１９４３）
スチレン−エチレン−ブチレン−スチレンブロック共重合体（ＳＥＢＳ）（旭化成社製、タフテック  Ｈ１２２１）
無機リン化合物の塩（Ｄ）：
リン酸ピペラジン（ＡＤＥＫＡ社製、アデカスタブ  ＦＰ−２２００Ｓ）
リン酸メラミン（ＡＤＥＫＡ社製、アデカスタブＦＰ−２２００）
リン酸ピペラジン含有エラストマー（Ｃ）＋（Ｄ）：
上記ＳＥＢＳと上記リン酸ピペラジンを６：４の質量比で配合し、二軸押出機で混練して作製した。
難燃剤コンビネーション（Ｅ）：
（Ｅ−１）ホスフィン酸金属塩；
ジメチルホスフィン酸アルミニウム（Ｃｌａｒｉａｎｔ  Ｊａｐａｎ社製  ＥＸＯＬＩＴ  ＯＰ１２３０）
（Ｅ−２）亜リン酸金属塩；
亜燐酸アルミニウム（太平化学産業社製  ＡＰＡ−１００）
強化材（Ｆ）：
ガラス繊維（日本電気硝子株式会社製、Ｔ−２７５Ｈ）【００５５】
（実施例１〜１５、比較例１〜９）
予備乾燥した各原料を実施例表１、２に示す割合で計量し、二軸押出機のホッパーに投入した。二軸押出機の混練温度は、ポリアミド６を用いた場合２１０〜２７０℃であり、ポリアミド６６の場合２５０〜２９０℃である。押出機から押し出されたストランドは、急冷してペレット化した。乾燥して得られた難燃性ポリアミド樹脂組成物のペレットは、射出成形機で物性評価用試料を成形した。ポリアミド６の場合、成形機のシリンダー温度は２３０〜２８０℃、金型温度は８０℃であり、ポリアミド６６の場合、成形機のシリンダー温度は２７０〜３００℃、金型温度は８０℃である。
評価結果は、表１、２に示す。【００５６】
【表１】
2020153330.tif 000002
【００５７】
【表２】
2020153330.tif 000003
【００５８】
実施例１〜１５は、いずれもシャルピー衝撃強度が１３ＫＪ／ｍ２以上であり、難燃性はＶ−０と、耐衝撃性、難燃性を兼ね備えた非ハロゲン系難燃性ポリアミド樹脂組成物が得られている。
比較例１は、難燃剤は難燃剤コンビネーション（Ｅ）だけであるため、難燃性はＶ−１しか得られず、シャルピー衝撃強度は１０ＫＪ／ｍ２でしかない。比較例２は、変性熱可塑性エラストマー（Ｃ）の効果でシャルピー衝撃強度が１３ＫＪ／ｍ２に向上するものの、難燃性はＶ−２である。比較例４では、難燃剤コンビネーション（Ｅ）を増加させても難燃性はＶ−２にしかならない。比較例５では、難燃剤コンビネーション（Ｅ）にリン酸ピペラジンを併用しただけではシャルピー衝撃強度が若干向上するのみである。比較例６、７はガラス繊維の充填量が４０質量％であるものの、エラストマーが添加されていないと衝撃強度が改善せず、エラストマーを添加すると難燃性を達成できない。これは比較例８、９のガラス繊維の充填量が６０質量％でも同様である。
【産業上の利用可能性】
【００５９】
本発明のポリアミド樹脂組成物は、優れた耐衝撃性と高度な難燃特性を併せ持つ非ハロゲン系の難燃性成形材料である。１／３２インチの厚みでＵＬ９４規格のＶ−０クラスの高度の難燃性を示すことができ、肉薄の電子部品から肉厚の電気部品まで難燃性が必要なあらゆる分野の製品に適用可能であり、幅広い分野で使用することが出来るエンジニアリングプラスチックであり、産業界に大きく寄与すると期待できる。
【国際調査報告】
2020153330.tif 000004
2020153330.tif 000005
2020153330.tif 000006
2020153330.tif 000007
2020153330.tif 000008